(57)【要約】【課題】  溶液中の陰イオン性金属錯体をアニオン交換樹脂を用いて除去する方法において、アニオン交換樹脂からの陰イオン性金属錯体の脱着性を大きく向上させる。【解決手段】  アニオン交換樹脂として、１級アミン形のイオン交換基を有する弱塩基性アニオン交換樹脂を用いる。【選択図】      なし【特許請求の範囲】
【請求項１】
陰イオン性金属錯体を含有する溶液を、１級アミン形のイオン交換基を有する弱塩基性アニオン交換樹脂に接触させることを特徴とする陰イオン性金属錯体の除去方法。
【請求項２】
前記１級アミン形のイオン交換基を有する弱塩基性アニオン交換樹脂が、スチレン系樹脂を母体とすることを特徴とする請求項１に記載の陰イオン性金属錯体の除去方法。
【請求項３】
陰イオン性金属錯体を含有する溶液を、前記１級アミン形のイオン交換基を有する弱塩基性アニオン交換樹脂に接触させた後、この弱塩基性アニオン交換樹脂に溶離水を接触させて、該弱塩基性アニオン交換樹脂から陰イオン性金属錯体を脱着することを特徴とする請求項１または２に記載の陰イオン性金属錯体の除去方法。
【請求項４】
陰イオン性金属錯体を含有する溶液を、４級アミン形のイオン交換基を有する強塩基性アニオン交換樹脂に接触させた後、前記１級アミン形のイオン交換基を有する弱塩基性アニオン交換樹脂に接触させることを特徴とする請求項１〜３のいずれか１項に記載の陰イオン性金属錯体の除去方法。
【発明の詳細な説明】
【技術分野】
【０００１】
本発明は、陰イオン性金属錯体を含む溶液からイオン交換樹脂を用いて陰イオン性金属錯体を除去する方法に関する。
【背景技術】
【０００２】
イオン交換においては、溶液中の陽イオンはカチオン交換樹脂に吸着され、陰イオンはアニオン交換樹脂に吸着される。したがって、溶液中の金属陽イオンはカチオン交換樹脂に吸着される。ただし、金属陽イオンは溶液中で陰イオン性金属錯体を形成することがあり、したがってこの場合は、アニオン交換樹脂で陰イオン性金属錯体を吸着することにより溶液中の金属を除去することが可能である。（特許文献１参照）
【０００３】
上述のような溶液中の陰イオン性金属錯体を除去する技術の具体例として、従来、強酸中に含まれる陰イオン性金属錯体を強塩基性アニオン交換樹脂を用いて除去する技術がある。この技術は、例えば塩酸中に含まれる鉄分を除去する場合に使用される（特許文献２参照）。
【０００４】
また、最近では、陰イオン性金属錯体を３級アミン形のイオン交換基を有する弱塩基性アニオン交換樹脂（以下「３級アミン形弱塩基性アニオン交換樹脂」と省略する）を用いて除去する技術が提案されている（特許文献３参照）。
【０００５】
【特許文献１】特公昭５４−１２２４５号公報
【特許文献２】特開昭５８−７０８７９号公報
【特許文献３】特開２００３−２６５９０２号公報
【発明の開示】
【発明が解決しようとする課題】
【０００６】
前述したように、溶液中の陰イオン性金属錯体を除去する方法として、従来、陰イオン性金属錯体を強塩基性アニオン交換樹脂に吸着させる方法があった。  しかし、この方法は、強塩基性アニオン交換樹脂は耐熱性が低いため高温の溶液を通液することができない、強塩基性アニオン交換樹脂は通液後における陰イオン性金属錯体の脱着性が悪いといった問題を有するものであった。
【０００７】
また、前述した陰イオン性金属錯体を３級アミン形弱塩基性アニオン交換樹脂を用いて除去する技術は、アニオン交換樹脂に高温の溶液を通液できるようにするととともに、アニオン交換樹脂からの陰イオン性金属錯体の脱着性を向上させたものである。しかし、現在では、アニオン交換樹脂からの陰イオン性金属錯体の脱着性をさらに向上させることが望まれている。
【０００８】
本発明は、前述した事情に鑑みてなされたもので、溶液中の陰イオン性金属錯体をアニオン交換樹脂を用いて除去する方法であって、アニオン交換樹脂からの陰イオン性金属錯体の脱着性を大きく向上させた陰イオン性金属錯体の除去方法を提供することを目的とする。
【課題を解決するための手段】
【０００９】
本発明者は、前記課題を解決すべく鋭意研究を重ねた結果、溶液中に含まれる陰イオン性金属錯体の除去に１級アミン形のイオン交換基を有する弱塩基性アニオン交換樹脂を用い、この弱塩基性アニオン交換樹脂に陰イオン性金属錯体を吸着させた場合、吸着後におけるアニオン交換樹脂からの陰イオン性金属錯体の脱着性がきわめて良くなることを見出した。
【００１０】
本発明は、上記知見に基づいてなされたもので、陰イオン性金属錯体を含有する溶液を、１級アミン形のイオン交換基を有する弱塩基性アニオン交換樹脂に接触させることを特徴とする陰イオン性金属錯体の除去方法を提供する。
【発明の効果】
【００１１】
本発明に係る陰イオン性金属錯体の除去方法によれば、通液後におけるアニオン交換樹脂からの陰イオン性金属錯体の脱着性が著しく向上する。
【発明を実施するための最良の形態】
【００１２】
以下、本発明につきさらに詳しく説明する。本発明では、陰イオン性金属錯体の除去に１級アミン形のイオン交換基を有する弱塩基性アニオン交換樹脂（以下「１級アミン形弱塩基性アニオン交換樹脂」と省略する）を用いる。この１級アミン形弱塩基性アニオン交換樹脂は、イオン交換基の末端に１級アミン基（−ＮＨ２基）を有するものである。
【００１３】
本発明では、１級アミン形弱塩基性アニオン交換樹脂として、スチレン−ジビニルベンゼン共重合体などのスチレン系樹脂を樹脂母体とするもの（スチレン系１級アミン形弱塩基性アニオン交換樹脂）、アクリル−ジビニルベンゼン共重合体などのアクリル系樹脂を樹脂母体とするもの（アクリル系１級アミン形弱塩基性アニオン交換樹脂）のいずれでも用いることができるが、スチレン系１級アミン形弱塩基性アニオン交換樹脂を用いることがより好ましい。これは、スチレン系１級アミン形弱塩基性アニオン交換樹脂はアクリル系１級アミン形弱塩基性アニオン交換樹脂よりも耐熱性が高いからである。
【００１４】
また、本発明により除去する陰イオン性金属錯体としては、例えば、塩化物イオン、フッ化物イオン、硝酸イオン、燐酸イオン、シアンイオン等のアニオン種と特定の金属とによって形成されたものを挙げることができる。
【００１５】
上述したアニオン種が塩化物イオンである陰イオン性金属錯体の具体例としては、［ＺｎＣｌ４］２−のような亜鉛−塩化物イオン錯体や、［ＦｅＣｌ４］−のような鉄−塩化物イオン錯体を挙げることができ、本発明は上記亜鉛−塩化物イオン錯体や鉄−塩化物イオン錯体の除去に有効に使用することができる。この場合、１級アミン形弱塩基性アニオン交換樹脂に接触させる溶液中における塩化物イオンの濃度は０．３規定以上とすることが適当であり、これにより溶液中で亜鉛−塩化物イオン錯体や鉄−塩化物イオン錯体を良好に形成させることができる。塩化物イオンと陰イオン性錯体を形成する金属としては、上記亜鉛、鉄の他、Ｐｄ２＋、Ｃｄ２＋、Ａｇ＋、Ｈｇ２＋などが挙げられる。
【００１６】
本発明では、耐熱性の高い１級アミン形弱塩基性アニオン交換樹脂を使用するため、温度が４０℃以上８０℃以下の条件で溶液を１級アミン形弱塩基性アニオン交換樹脂に接触させることができる。このように４０℃以上８０℃以下という高温の溶液を通液する手段は、耐熱性の高いスチレン系１級アミン形弱塩基性アニオン交換樹脂を使用する場合に特に有効である。
【００１７】
本発明において、陰イオン性金属錯体を吸着した１級アミン形弱塩基性アニオン交換樹脂からの陰イオン性金属錯体の脱着は、この１級アミン形弱塩基性アニオン交換樹脂に純水や金属錯体を形成するアニオン種を低濃度で含有する水溶液等の溶離水を接触させることにより行うことができる。なお、金属錯体を形成するアニオン種を低濃度で含有する水溶液とは、例えば吸着すべき錯体が鉄−塩化物イオン錯体等の塩化物イオン錯体の場合は、塩化物イオン濃度の低い溶液（例えば低濃度の塩酸溶液や塩化ナトリウム溶液、あるいは工業用水、水道水等）であり、吸着すべき錯体がフッ化物イオン錯体の場合は、フッ化物イオン濃度の低い溶液である。因みに、金属錯体を形成するアニオン種を低濃度で含有する水溶液として例えば低濃度塩酸溶液を用いる場合、低濃度塩酸溶液における塩化物イオン濃度は、脱着する陰イオン性金属錯体の種類によって異なる。例えば、脱着する陰イオン性金属錯体が亜鉛−塩化物イオン錯体のときには塩化物イオン濃度が０．１規定以下の低濃度塩酸溶液、脱着する陰イオン性金属錯体が鉄−塩化物イオン錯体のときには塩化物イオン濃度が１．０規定以下の低濃度塩酸溶液を用いることが適当であり、これにより１級アミン形弱塩基性アニオン交換樹脂から亜鉛−塩化物イオン錯体や鉄−塩化物イオン錯体を効率的に脱着することができる。なお、このようにして得られる脱着液から高純度の亜鉛や鉄を回収することもできる。
【００１８】
また、本発明で用いる１級アミン形弱塩基性アニオン交換樹脂は、強塩基性アニオン交換樹脂および３級アミン形弱塩基性アニオン交換樹脂に比べて陰イオン性金属錯体の脱着性に優れているが、吸着容量は強塩基性アニオン交換樹脂および３級アミン形弱塩基性アニオン交換樹脂よりも小さい。そこで、本発明では、陰イオン性金属錯体を含有する溶液を、４級アミン形のイオン交換基を有する強塩基性アニオン交換樹脂（以下「４級アミン形強塩基性アニオン交換樹脂」と省略する）に接触させた後、１級アミン形弱塩基性アニオン交換樹脂に接触させることができる。これにより、４級アミン形強塩基性アニオン交換樹脂に溶液中の多くの陰イオン性金属錯体を吸着して除去した後、残存する陰イオン性金属錯体を１級アミン形弱塩基性アニオン交換樹脂によって脱着性良く除去することができ、したがって陰イオン性金属錯体の吸着量増大と陰イオン性金属錯体の脱着性向上の両方を達成することができる。すなわち、強塩基性アニオン交換樹脂を単独で用いた場合よりも大きい陰イオン性金属錯体除去量を確保しつつ、３級アミン形弱塩基性アニオン交換樹脂を単独で用いた場合よりも高い陰イオン性金属錯体除去率を得ることができる。この場合、４級アミン形強塩基性アニオン交換樹脂としては、例えばアンバーライトＩＲＡ４００等が挙げられる。なお、４級アミン形強塩基性アニオン交換樹脂の代わりに３級アミン形弱塩基性アニオン交換樹脂を使用し、陰イオン性金属錯体を含有する溶液を、３級アミン形弱塩基性アニオン交換樹脂に接触させた後、１級アミン形弱塩基性アニオン交換樹脂に接触させるようにしてもよい。
【実施例】
【００１９】
以下に、実施例により本発明を具体的に示す。ただし、本発明はこれら実施例に限定されるものではない。
【００２０】
（実施例１）
スチレン系１級アミン形弱塩基性アニオン交換樹脂（ロームアンドハース社の試作品）１．０Ｌを充填したカラムを用いて陰イオン性金属錯体除去装置を作製した。上記１級アミン形弱塩基性アニオン交換樹脂としては、予め塩酸を通薬してＣｌ形にしたものを用いた。
【００２１】
本実施例では、９．６規定濃度の塩素イオン量を含む高濃度塩酸溶液中の鉄の捕捉を行った。この高濃度塩酸溶液中の鉄濃度は５６０ｍｇ−Ｆｅ／Ｌであった。まず、上記カラムに鉄を含まない９．６規定濃度の塩酸溶液を４Ｌ／ｈｒの通液速度で通液し、カラム内の塩酸濃度を上昇させた後に、上記カラムに、上記高濃度塩酸溶液を４Ｌ／ｈｒの通液速度で下向流により１０Ｌ通液した。処理液中の鉄濃度を測定し、鉄の捕捉率を求めた。その結果、鉄の捕捉率は９９％以上であった。
【００２２】
次に、上記カラムに溶離水として１規定濃度の塩酸溶液を通液することにより、１級アミン形弱塩基性アニオン交換樹脂に吸着されている鉄の脱着を行った。脱着の廃液を分析した結果として、低濃度塩酸溶液の通液量と廃液中の流出Ｆｅ濃度との関係を図１に示す。
【００２３】
（比較例１）
スチレン系４級アミン形強塩基性アニオン交換樹脂（アンバーライトＩＲＡ４００）、スチレン系３級アミン形弱塩基性アニオン交換樹脂（アンバーライトＩＲＡ９６ＳＢ）をそれぞれ１．０Ｌ充填したカラムを用いて２種の陰イオン性金属錯体除去装置を作製した。上記各塩基性アニオン交換樹脂としては、予め塩酸を通薬してＣｌ形にしたものを用いた。その他の条件は実施例１と同様にして実験を行った。処理液中の鉄濃度を測定し、鉄の捕捉率を求めた。その結果、いずれの樹脂も鉄の捕捉率は９９％以上であった。
【００２４】
次に、実施例１と同様にして、各塩基性アニオン交換樹脂に吸着されている鉄の脱着を行った。脱着の廃液を分析した結果として、低濃度塩酸溶液の通液量と廃液中の流出Ｆｅ濃度との関係を図１に示す。
【００２５】
図１に示した結果より、１級アミン形弱塩基性アニオン交換樹脂を用いる本発明（実施例１）は、４級アミン形強塩基性アニオン交換樹脂や３級アミン形弱塩基性アニオン交換樹脂を用いる従来技術（比較例１）に比べ、アニオン交換樹脂からの陰イオン性金属錯体の脱着性が大きく向上することが分かった。
【００２６】
また、本発明者は、１規定濃度の塩酸溶液中の亜鉛−塩化物イオン錯体を１級アミン形弱塩基性アニオン交換樹脂によって捕捉し、この亜鉛−塩化物イオン錯体を純水を用いて脱着する場合にも、上述した鉄−塩化物イオン錯体と同様に、４級アミン形強塩基性アニオン交換樹脂や３級アミン形弱塩基性アニオン交換樹脂を用いる場合に比べ、アニオン交換樹脂からの陰イオン性金属錯体の脱着性が大きく向上することを確認した。
【００２７】
（実施例２）
スチレン系４級アミン形強塩基性アニオン交換樹脂（アンバーライトＩＲＡ４００）０．８Ｌを充填した前段のカラムと、実施例１で用いたのと同じスチレン系１級アミン形弱塩基性アニオン交換樹脂０．２Ｌを充填した後段のカラムとを接続して陰イオン性金属錯体除去装置を作製した。上記各塩基性アニオン交換樹脂としては、予め塩酸を通薬してＣｌ形にしたものを用いた。
【００２８】
本実施例では、９．６規定濃度の塩素イオン量を含む高濃度塩酸溶液中の鉄の捕捉を行った。この高濃度塩酸溶液中の鉄濃度は５６０ｍｇ−Ｆｅ／Ｌであった。上記各カラムに、上記高濃度塩酸溶液を４Ｌ／ｈｒの通液速度で下向流により３０Ｌ通液した（吸着工程）。
【００２９】
次に、上記各カラムに溶離水として１規定濃度の塩酸溶液を通液することにより、４級アミン形強塩基性アニオン交換樹脂および１級アミン形弱塩基性アニオン交換樹脂に吸着されている鉄の脱着を行った（脱着工程）。各カラムへの塩酸溶液の通液条件は、通液速度（ＳＶ）を４／ｈ、通液ＢＶ［通液Bed Volume：液量（ｖ）／樹脂量（ｖ）］を２とした。
【００３０】
上記吸着・脱着サイクルを４回繰り返した。この場合、各吸着工程においては、予め鉄を含まない９．６規定濃度の高濃度塩酸溶液を各カラムに通液ＢＶ０．５の条件で通液し、各カラム内の塩酸濃度を上昇させた後に、鉄を含む前記高濃度塩酸溶液の通液を行った。４回目の吸着・脱着サイクルにおける吸着工程での通液時の処理液中の鉄濃度を測定した。結果を表１に示す。
【００３１】
（対象例１）
実施例１で用いたのと同じスチレン系１級アミン形弱塩基性アニオン交換樹脂１．０Ｌを充填したカラムを用いて陰イオン性金属錯体除去装置を作製した。上記１級アミン形弱塩基性アニオン交換樹脂としては、予め塩酸を通薬してＣｌ形にしたものを用いた。上記カラムに、実施例２と同じ鉄を含む高濃度塩酸溶液を４Ｌ／ｈｒの通液速度で下向流により３０Ｌ通液した（吸着工程）。
【００３２】
次に、上記カラムに１規定濃度の塩酸溶液を通液することにより、１級アミン形弱塩基性アニオン交換樹脂に吸着されている鉄の脱着を行った（脱着工程）。カラムへの塩酸溶液の通液条件は、通液速度（ＳＶ）を４／ｈ、通液ＢＶを２とした。
【００３３】
上記吸着・脱着サイクルを４回繰り返した。この場合、各吸着工程においては、予め鉄を含まない９．６規定濃度の高濃度塩酸溶液を各カラムに通液ＢＶ０．５の条件で通液し、各カラム内の塩酸濃度を上昇させた後に、鉄を含む前記高濃度塩酸溶液の通液を行った。４回目の吸着・脱着サイクルにおける吸着工程での通液時の処理液中の鉄濃度を測定した。結果を表１に示す。
【００３４】
（対象例２）
スチレン系４級アミン形強塩基性アニオン交換樹脂（アンバーライトＩＲＡ４００）１．０Ｌを充填したカラムを用いて陰イオン性金属錯体除去装置を作製した。上記４級アミン形強塩基性アニオン交換樹脂としては、予め塩酸を通薬してＣｌ形にしたものを用いた。上記カラムに、実施例２と同じ鉄を含む高濃度塩酸溶液を４Ｌ／ｈｒの通液速度で下向流により３０Ｌ通液した（吸着工程）。
【００３５】
次に、上記カラムに１規定濃度の塩酸溶液を通液することにより、４級アミン形強塩基性アニオン交換樹脂に吸着されている鉄の脱着を行った（脱着工程）。カラムへの塩酸溶液の通液条件は、通液速度（ＳＶ）を４／ｈ、通液ＢＶを２とした。
【００３６】
上記吸着・脱着サイクルを４回繰り返した。この場合、各吸着工程においては、予め鉄を含まない９．６規定濃度の高濃度塩酸溶液を各カラムに通液ＢＶ０．５の条件で通液し、各カラム内の塩酸濃度を上昇させた後に、鉄を含む前記高濃度塩酸溶液の通液を行った。４回目の吸着・脱着サイクルにおける吸着工程での通液時の処理液中の鉄濃度を測定した。結果を表１に示す。
【００３７】
【表１】
2005296892.tif 000002
【００３８】
表１における対象例１の結果より、１級アミン形弱塩基性アニオン交換樹脂は陰イオン性金属錯体の脱着性に優れているので、吸着・脱着サイクルを繰り返しても樹脂中に陰イオン性金属錯体がほとんど蓄積されず、したがって３回の吸着・脱着サイクル後の吸着工程での通液においても陰イオン性金属錯体を良く吸着し、処理液中への陰イオン性金属錯体のリーク量は少ないが、処理量が増えると処理液中への陰イオン性金属錯体のリーク量が増加し、したがって吸着容量は少ないことがわかる。また、表１における対象例２の結果より、４級アミン形強塩基性アニオン交換樹脂は陰イオン性金属錯体の脱着性が悪いので、再生を行っても吸着された陰イオン性金属錯体が完全には外れず、一部が樹脂中に残存するため、吸着・脱着サイクルを繰り返すと樹脂中に陰イオン性金属錯体が徐々に蓄積し、その結果再生後の通液時における処理液中への陰イオン性金属錯体のリーク量が多くなることがわかる。したがって、本実験により、表１の実施例２の結果から明らかなように、陰イオン性金属錯体を含有する溶液を、４級アミン形強塩基性アニオン交換樹脂に接触させた後、１級アミン形弱塩基性アニオン交換樹脂に接触させることにより、陰イオン性金属錯体の吸着量増大と陰イオン性金属錯体の脱着性向上の両方を達成できることがわかる。
【図面の簡単な説明】
【００３９】
【図１】実施例１および比較例１における低濃度塩酸溶液の通液量と廃液中の流出Ｆｅ濃度との関係を示すグラフである。
【図１】
2005296892.tif 000003